FR 3034259 A1 20160930 FR 1552614 A 20150327 1 PROCEDE DE TRAITEMENT MECANIQUE D'UNE PIECE DE CONNEXION ELECTRIQUE POUR GENERATEUR ELECTROCHIMIQUE DOMAINE TECHNIQUE Le domaine technique de l'invention est celui des procédés de traitement de surface visant à améliorer la qualité de la soudure entre deux pièces métalliques destinées à être soudées entre elles à l'aide d'un laser. ETAT DE LA TECHNIQUE La technologie des générateurs électrochimiques de type lithium-ion utilise généralement un feuillard mince en cuivre comme support des électrodes négatives. Ce feuillard est enduit d'une pâte comprenant la matière électrochimiquement active. Les extrémités du feuillard ne sont pas recouvertes de matière électrochimiquement active sur une portion de quelques millimètres de longueur. Cette portion est utilisée pour souder le feuillard à une pièce de connexion en cuivre dont le rôle est de collecter le courant issu des électrodes. Cette pièce de connexion se présente généralement sous la forme d'une lamelle (ou languette) de cuivre dont l'une des extrémités est soudée au feuillard des électrodes négatives tandis que l'autre extrémité est soudée à une borne de sortie de courant négative du générateur, qui est généralement aussi en cuivre. La Figure 1 représente schématiquement le principe de connexion des extrémités des électrodes négatives d'un générateur lithium-ion (1) à une borne de sortie de courant (2) négative. Le générateur comprend un conteneur (3) de format cylindrique obturé à l'une de ses extrémités par un couvercle (4). Le conteneur renferme un faisceau électrochimique (5) qui est obtenu par l'enroulement d'une alternance d'électrodes positives et négatives séparées par un séparateur. Le couvercle sert de support à deux bornes de sortie de courant, l'une positive (6) soudée directement sur le couvercle, l'autre négative (2) traversant la paroi du couvercle et isolée électriquement du couvercle par un joint (7). La borne positive (6) est reliée électriquement aux électrodes positives par l'intermédiaire du conteneur. La borne de sortie négative (2) est reliée électriquement aux électrodes négatives par l'intermédiaire d'une pièce de connexion (8) qui est une languette métallique présentant plusieurs zones de courbure. Une des extrémités de la languette (8a) est reliée aux 3034259 2 feuillards des électrodes négatives. L'autre extrémité (8b) est reliée à la borne de sortie de courant négative (2). La soudure des extrémités (8a, 8b) de la pièce de connexion soit aux électrodes (5), soit à la borne de sortie de courant négative (2) est généralement réalisée à l'aide d'un laser. 5 Le rayon laser est dirigé perpendiculairement à la surface de la pièce de connexion. L'énergie apportée par le rayon laser fait fondre la zone de contact entre l'extrémité (8a) de la pièce de connexion et la portion du feuillard des électrodes non recouverte de matière active, ou entre l'autre extrémité (8b) de la pièce de connexion et la borne de sortie de courant. La solidification de la zone de contact fondue permet d'obtenir une connexion 10 électrique entre les électrodes et la borne de sortie de courant. La soudure doit être de bonne qualité pour résister aux vibrations et aux chocs que subit le générateur au cours de son utilisation. Une soudure de bonne qualité participe à la fiabilité électrique et mécanique du générateur. Or, le procédé de soudage ne donne pas toujours des résultats satisfaisants. En effet, 15 la surface des pièces en cuivre est souvent brillante, ce qui entraine une réflexion partielle du rayon laser. Une partie de l'énergie émise par le rayon laser n'est donc plus absorbée par le cuivre, ce qui a pour conséquence de réduire la profondeur de pénétration du rayon laser et de réduire l'efficacité du procédé de soudage. Pour pallier cette difficulté, il a été proposé d'utiliser une pièce de nickel que l'on 20 vient interposer entre la pièce en cuivre et le rayon laser afin de « tromper » le laser et transmettre l'énergie thermique du laser vers le cuivre à souder. Cette solution est décrite dans le document EP-A-1 653 530. Or, elle présente le désavantage de faire intervenir une ou plusieurs pièces supplémentaires en nickel lors de la fabrication du générateur. Ces pièces ne sont pas nécessaires au fonctionnement du générateur et elles augmentent son 25 coût, car elles restent sur le générateur, une fois celui-ci fabriqué. Pour réduire le nombre de pièces impliquées dans la fabrication du générateur, il a été proposé d'utiliser une seule pièce de connexion en cuivre comprenant une partie dans laquelle du cuivre est colaminé avec du nickel. Cette solution est décrite dans le document EP-A-2 093 820. La partie colaminée peut être située soit à l'extrémité de la pièce de 30 connexion qui vient se souder aux feuillards en cuivre des électrodes, soit à celle qui vient se souder au pied de la borne de sortie de courant en cuivre, soit aux deux extrémités à la fois. 3034259 3 On cherche encore à améliorer l'efficacité du procédé de soudage entre deux pièces de cuivre, sans avoir à recourir à des pièces supplémentaires. Par ailleurs, il a été constaté que pour un même grade de cuivre, deux échantillons peuvent présenter des brillances différentes selon leur état de surface. Le degré 5 d'absorption du faisceau laser par le cuivre varie de manière inversement proportionnelle à sa brillance. Plus le cuivre est brillant, plus sa réflectivité est élevée, et donc moindre est la quantité d'énergie absorbée. Si la quantité d'énergie absorbée par le cuivre est insuffisante pour provoquer la fusion de la zone de contact entre les deux pièces à souder, la soudure ne se produit pas. Un opérateur devrait donc en principe ajuster la puissance du rayon laser en 10 fonction du degré de brillance de la pièce en cuivre recevant le rayon laser. En pratique, cet ajustement n'est pas réalisé et le laser est simplement réglé au maximum de sa puissance. On cherche donc un moyen d'éviter d'utiliser le laser à sa pleine puissance et de disposer d'une marge d'ajustement de sa puissance. 15 RESUME DE L'INVENTION A cet effet, l'invention propose une pièce de connexion pour connecter des électrodes d'un générateur électrochimique à une borne de sortie de courant du générateur électrochimique, ladite pièce présentant une surface dont au moins une portion comprend une pluralité d'empreintes espacées de façon régulière selon deux directions situées dans le 20 plan défini par ladite surface. Selon un mode de réalisation, la pièce de connexion est une lamelle métallique présentant deux faces, la première face comportant la pluralité d'empreintes et la seconde face étant destinée à être soudée à la borne de sortie de courant. Selon un mode de réalisation, les empreintes ont une section triangulaire, demi- 25 sphérique, trapézoïdale, rectangulaire ou carré, pour une vue selon une coupe transversale de la pièce de connexion. De préférence, la section est triangulaire. Selon un mode de réalisation, les empreintes sont espacées d'une même distance. Selon un mode de réalisation, la profondeur des empreintes est supérieure ou égale à 50 um, de préférence supérieure ou égale à 100 um. 30 Selon un mode de réalisation, l'aire de chaque empreinte mesurée au niveau de surface de la pièce de connexion est supérieure à 10-2 mm2. Selon un mode de réalisation, la pièce de connexion comprend du cuivre ou un alliage à base de cuivre. 3034259 4 Selon un mode de réalisation, la surface comprenant la pluralité d'empreintes a été obtenue par emboutissage. L'invention a également pour objet un générateur électrochimique comprenant la pièce de connexion telle que décrite ci-avant. 5 Selon un mode de réalisation, le générateur comprend une borne de sortie de courant comprenant du cuivre ou un alliage à base de cuivre. Selon un mode de réalisation, le générateur est de type lithium-ion. L'invention a également pour objet un procédé de fabrication d'une connexion électrique entre : 10 - une pièce de connexion et au moins un feuillard d'une électrode d'un générateur électrochimique et/ou - une pièce de connexion et une borne de sortie de courant du générateur électrochimique, ledit procédé comprenant les étapes de: a) mise à disposition d'une pièce de connexion, 15 b) création par emboutissage d'une pluralité d'empreintes sur au moins une portion d'une surface de la pièce de connexion, les empreintes étant espacées de façon régulière dans deux directions situées dans le plan défini par la surface ; c) mise en contact d'une surface de la pièce de connexion, opposée à la surface ayant subi l'emboutissage, avec une borne de sortie de courant du générateur électrochimique et/ou au 20 moins un feuillard d'une électrode du générateur électrochimique, d) émission d'un rayon laser dirigé sur la surface de la pièce de connexion ayant été emboutie. Selon un mode de réalisation, - la pièce de connexion comprend du cuivre ou un alliage à base de cuivre ; 25 - la borne de sortie de courant et/ou le feuillard de l'électrode comprend du cuivre ou un alliage à base de cuivre ; - les empreintes sont de section triangulaire, pour une vue selon une coupe transversale de la pièce de connexion. Selon un mode de réalisation, l'aire de la portion emboutie est supérieure ou égale à 30 l'aire de la surface recevant le rayon laser à l'étape d). L'invention consiste à modifier mécaniquement l'état de surface de la pièce de connexion, de préférence en cuivre, en réalisant à l'emplacement de la zone de soudure, par exemple par un procédé d'emboutissage, une pluralité d'empreintes espacées de façon 3034259 5 régulière. La présence de ces empreintes a pour effet d'augmenter le pourcentage d'énergie thermique absorbée par la pièce de connexion et ainsi augmenter l'énergie transmise au bain de soudure. 5 FIGURES La Figure 1 représente schématiquement la connexion des extrémités des électrodes négatives (5) d'un générateur lithium-ion (1) à une borne de sortie de courant (2) négative. La Figure 2 représente schématiquement après grossissement la surface d'une pièce de connexion (8) emboutie par un poinçon de forme pyramidale (9) à quatre côtés. 10 La Figure 3a est une représentation schématique de l'énergie réfléchie et de l'énergie absorbée par la pièce de connexion (8) dans le cas où la surface de celle-ci n'a pas été modifiée. La Figure 3b est une représentation schématique de l'énergie réfléchie et de l'énergie absorbée par la pièce de connexion (8) dans le cas où celle-ci a été emboutie par 15 un poinçon de forme pyramidale. La Figure 4 représente à un grossissement d'environ 200 fois une vue de la surface d'une pièce de connexion ayant subi un traitement mécanique par emboutissage visant à augmenter la rugosité de la surface de la pièce à souder. Le poinçon a été traité par électroérosion. Ce procédé ne fait pas partie de l'invention. 20 La Figure 5 représente à un grossissement d'environ 200 fois une vue de la surface d'une pièce de connexion ayant subi un traitement mécanique d'emboutissage (9) selon l'invention. EXPOSE DE MODES DE REALISATION 25 L'invention consiste à créer à la surface de la pièce de connexion une pluralité d'empreintes espacées de façon régulière dans au moins deux directions situées dans le plan défini par la surface de la pièce de connexion. Cette pluralité d'empreintes peut être obtenue par emboutissage d'au moins une portion de la surface de la pièce de connexion. Différentes formes d'empreintes sont envisageables en fonction de la forme du poinçon 30 utilisé, parmi lesquelles on peut citer les formes pyramidale, demi-sphérique, trapézoïdale, cubique ou parallélépipédique. La forme pyramidale est préférée. La base de la pyramide peut être un polygone régulier de 3, 4 ou 5 côtés. De préférence, la pyramide est une 3034259 6 pyramide carrée (base à 4 côtés) car cette forme permet une meilleure réduction de la réflexion du faisceau laser et donc une meilleure absorption. Par le terme "empreintes réparties de façon régulière à la surface de la pièce de connexion", on entend une répétition d'empreintes espacées d'une même distance. Cela 5 permet d'obtenir un état de surface de la pièce de connexion homogène. La figure 2 représente schématiquement après grossissement la surface de la pièce de connexion (8) emboutie par un poinçon de forme pyramidale à quatre côtés. Les empreintes (9) de forme pyramidale sont régulièrement réparties à la surface de la pièce de connexion. La section de l'empreinte (9) est de forme triangulaire, pour une vue selon une 10 coupe transversale de la pièce de connexion. En modifiant l'état de surface de la pièce de connexion, il a été découvert que la réflexion du rayon laser par la pièce de connexion était réduite et donc que la quantité d'énergie thermique absorbée par celle-ci était augmentée. Les Figures 3a et 3b illustrent ce phénomène. Sur la Figure 3a, on distingue une pièce supérieure qui symbolise la pièce de 15 connexion (8) et une pièce inférieure qui symbolise soit la borne de sortie négative (2), soit l'extrémité d'un feuillard d'électrode négative (5). Le rayon laser arrive quasi-perpendiculairement à la pièce de connexion. En raison de la brillance de la pièce de connexion, une partie significative de l'énergie du laser est réfléchie (R). La quantité d'énergie absorbée (A) est insuffisante pour entrainer la fusion de la zone de contact entre 20 la pièce supérieure et la pièce inférieure. Dans la situation illustrée à la Figure 3b, la pièce de connexion a subi un emboutissage. La section de l'empreinte (9) formée par le poinçon est de forme trapézoïdale, pour une vue selon une coupe transversale de la pièce de connexion. Cette figure montre que l'énergie absorbée s'étend jusqu'à la pièce inférieure permettant ainsi une fusion des pièces supérieure et inférieure à l'emplacement de la zone 25 de contact. Les empreintes formées sur la pièce de connexion présentent de préférence une profondeur supérieure ou égale à 50 i.tm, de préférence supérieure ou égale à 100 i.tm. De préférence, l'aire de chaque empreinte mesurée au niveau de surface de la pièce de connexion est supérieure à 10-2 mm2. Par exemple, dans le cas d'un poinçon de forme 30 pyramidale, l'empreinte du poinçon sur la surface de la pièce de connexion est un carré dont le côté peut mesurer au moins 100 lm. 3034259 7 Dans un mode de réalisation, la distance entre les bords les plus proches de deux empreintes voisines est constante. De préférence, la distance entre les bords les plus proches de deux empreintes voisines va de 1 i.tm à 100 1.1.m. La répartition des empreintes à la surface de la pièce de connexion est homogène. 5 L'invention exclut donc un traitement mécanique de la surface de la pièce de connexion qui confèrerait une répartition aléatoire des empreintes. Tel est le cas d'un traitement de surface par abrasion, polissage ou par emboutissage obtenu par un poinçon dont la surface a été traitée au préalable par électroérosion. La pièce de connexion présente le plus souvent la forme d'une lamelle métallique, 10 d'épaisseur allant de 500 .im à 1 mm, de préférence de 520 .im à 640 1.1.m. De préférence, la pièce de connexion et la pièce à laquelle la pièce de connexion doit être soudée sont en cuivre ou faite d'un alliage à base de cuivre. Le cuivre peut être de type Cual (Cu-ETP, pureté : 99,9% de cuivre minimum), de type Cubl (Cu-DHP, pureté 99,9% de cuivre minimum, présence résiduelle de phosphore) ou de type Cucl (Cu-OF, 15 désoxydé, pureté 99,95% de cuivre minimum). On pratique l'emboutissage sur la face de la lamelle destinée à recevoir le faisceau laser lors de l'étape ultérieure de soudage. La face opposée à celle recevant le faisceau laser est celle qui est destinée à être soudée. On entend par face opposée, la face de la pièce de connexion qui est située dans un plan parallèle à la face recevant l'impact du faisceau laser 20 et qui serait traversée par le rayon laser en prolongeant de manière fictive la trajectoire du faisceau laser. L'emboutissage peut être pratiqué à l'extrémité de la pièce de connexion destinée à être soudée, soit à la borne de sortie de courant, c'est-à-dire l'extrémité 8b sur la figure 1, soit à l'extrémité des feuillards des électrodes non recouverte de matière 25 électrochimiquement active, c'est-à-dire l'extrémité 8a sur la figure 1. Dans un mode de réalisation, l'emboutissage est pratiqué aux deux extrémités 8a et 8b. Après l'emboutissage, l'étape de soudage peut être réalisée à l'aide d'un laser de type Nd : YAG (grenat d'yttrium-aluminium dopé au néodyme) de type continu possédant un faisceau de longueur d'onde infrarouge de 1063 nm. 30 La description ci-avant de l'invention a été faite dans le cas particulier de la réalisation d'une connexion électrique entre une pièce de connexion et une borne de sortie de courant ou l'extrémité des feuillards d'électrodes. Néanmoins, le procédé selon l'invention n'est pas limité à la réalisation d'une telle connexion et s'applique aussi à la 3034259 8 réalisation de toute connexion électrique entre deux pièces métalliques, de préférence en cuivre, du générateur. L'avantage principal de l'invention est de permettre une réduction de la quantité d'énergie nécessaire pour obtenir une soudure de même qualité. 5 Un avantage découlant de ce principal avantage est un échauffement moindre des constituants du générateur se situant à proximité de la zone de soudure, et donc une réduction du risque de les endommager par brûlure. Un autre avantage en découlant est que la marge d'ajustement du procédé de soudage est augmentée, c'est-à-dire qu'il est possible d'augmenter la puissance du laser si 10 nécessaire. En effet, jusqu'à présent, la variabilité des conditions de livraison de la pièce de connexion conduisait à des soudures de qualité hétérogène entre les différents lots. Cette variabilité obligeait l'opérateur à utiliser une puissance de soudure très élevée, proche de la puissance maximale du laser. L'invention permet de garder une marge de puissance. La soudure obtenue par le procédé selon l'invention est de bonne qualité, 15 c'est-à-dire qu'elle résiste aux vibrations et aux chocs que subit le générateur au cours de son utilisation. Le générateur comprenant une telle soudure présente donc une meilleure fiabilité électrique et mécanique. EXEMPLES 20 ESSAIS A (COMPARATIF) On a fait subir à une pièce de connexion en cuivre un traitement mécanique permettant d'augmenter localement la rugosité de sa surface. Il s'agit d'un traitement par emboutissage, dans lequel la surface du poinçon a été traitée par électroérosion. On observe la formation d'une rugosité hétérogène. La rugosité obtenue (Ra, moyenne 25 arithmétique des valeurs absolues) est comprise entre 1,3 nm et 2,7 nm. La Figure 4 représente une vue au microscope optique de la surface de la pièce de connexion après traitement. Les empreintes ont une disposition aléatoire. La pièce de connexion a été soudée par laser à une pièce en cuivre. La soudure obtenue n'est pas satisfaisante. 30 ESSAIS B Des essais de soudage ont été effectués sur : - sept pièces de connexion en cuivre non traitées (standard). 3034259 9 - sept pièces de connexion en cuivre ayant subi un traitement de surface sous la forme d'un emboutissage à l'aide d'un poinçon de forme pyramidale (selon l'invention). Le Tableau 1 ci-dessous indique la moyenne des résultats obtenus. Il montre que 5 l'emboutissage permet une amélioration significative de la longueur de soudure. Longueur moyenne de soudure (mm) Longueur Longueur maximale minimale de de soudure (mm) soudure (mm) Standard 23,47 11,29 35,40 Selon l'invention 33,33 24,80 36,00 Tableau 1 ESSAIS C 10 Des essais de soudure ont été réalisés sur: - des échantillons de pièces de connexion possédant un grade de cuivre CuCl, présentant un faible coefficient d'absorption et n'ayant pas subi d'emboutissage (standard); - des échantillons de pièces de connexion possédant un grade de cuivre CuC1 ayant subi un emboutissage par un poinçon de forme pyramidale sur la zone de soudure. La section de 15 l'empreinte (9) est de forme triangulaire, pour une vue selon une coupe transversale de la pièce de connexion. La Figure 5 représente une vue de la surface de ces pièces de connexion. La pluralité d'empreintes (9) réparties de façon régulière est visible. Dans une première série d'essais de soudure comparatifs, on a quantifié 20 l'augmentation de la longueur de soudure sous l'effet de l'emboutissage. Les paramètres de soudure sont identiques pour les deux types d'échantillons et les longueurs soudées sont mesurées et comparées. Les tests ont été réalisés sur 10 échantillons standards et 20 échantillons ayant subi un emboutissage par un poinçon de forme pyramidale Dans une seconde série d'essais, dits "essais de sensibilité", on a mesuré le niveau 25 énergétique minimum requis pour obtenir un cordon de soudure complet, tel qu'il est requis, sur les échantillons standards et sur les pièces traitées avec les empreintes pyramidales. Ce niveau énergétique minimum reflète la capacité du cuivre à absorber le faisceau laser. L'objet de cette seconde série d'essais a été de comparer les niveaux 3034259 10 énergétiques minimum requis pour obtenir une soudure conforme. Cette série a été réalisée en débutant les soudures avec une puissance du laser faible. Puis, tout en conservant l'ensemble des autres paramètres de soudure inchangés (vitesse, focale, géométrie...), la puissance de soudure a été incrémentée de 100W jusqu'à obtenir une 5 section de soudure complète. La seconde série d'essais a été réalisée sur 8 échantillons standards et 35 échantillons ayant subi un emboutissage par un poinçon de forme pyramidale. Résultats: 10 La première série de test a permis de mettre en évidence l'efficacité du traitement pyramidal avec 100% de longueur de cordon soudé par rapport à la spécification nominale. Les échantillons standards ont quant à eux une moyenne de longueur de cordons soudés de 73%, avec en particulier un échantillon soudé à hauteur de seulement 13,9%. (Tableau 2) 3034259 11 N° échantillon Etat Pourcentage de longueur soudée par rapport à la spécification nominale (%) 1 Standard 86,1 2 Standard 63,9 3 Standard 83,3 4 Standard 100,0 5 Standard 13,9 6 Poinçon pyramidal 100,0 7 Poinçon pyramidal 100,0 8 Poinçon pyramidal 100,0 9 Poinçon pyramidal 100,0 10 Poinçon pyramidal 100,0 11 Standard 97,2 12 Standard 77,8 13 Standard 100,0 14 Poinçon pyramidal 100,0 15 Poinçon pyramidal 100,0 16 Poinçon pyramidal 100,0 17 Poinçon pyramidal 100,0 18 Poinçon pyramidal 100,0 19 Poinçon pyramidal 100,0 20 Poinçon pyramidal 100,0 21 Poinçon pyramidal 100,0 22 Poinçon pyramidal 100,0 23 Poinçon pyramidal 100,0 24 Poinçon pyramidal 100,0 25 Standard 72,2 26 Standard 36,1 27 Poinçon pyramidal 100,0 28 Poinçon pyramidal 100,0 29 Poinçon pyramidal 100,0 3034259 12 30 Poinçon pyramidal 100,0 Moyenne des échantillons ayant subi l'emboutissage avec poinçon pyramidal 100 Moyenne des échantillons standards 73,06 Minimum des échantillons standards 13,9 Tableau 2 La seconde série de tests a permis de comparer les niveaux énergétiques minimums requis pour une soudure conforme. 5 Les essais avec les échantillons standards n'ont pas permis d'obtenir une longueur de soudure conforme avec les paramètres de soudure de cet essai : le Tableau 3 ci-dessous montre en effet d'une part que l'aspect de la soudure n'est pas conforme et d'autre part que la longueur de soudure atteint au plus 95% de la longueur de soudure nominale pour une puissance X+700 W. Seule une puissance du laser de X + 1300 W permet d'obtenir une 10 soudure conforme. Or, cette puissance correspond à la puissance maximale du laser utilisé. La marge d'ajustement du procédé est donc nulle. En revanche, les essais réalisés sur les échantillons ayant subi un emboutissage montre qu'il est possible d'obtenir une soudure conforme à partir de X + 400 W, donc bien inférieure à X+1300 W. Le Tableau 3 montre que l'aspect de la soudure est conforme pour 15 les valeurs de puissance allant de X+400 W à X+700 W. De plus, la longueur de soudure est toujours égale à 100% pour une puissance située dans cette gamme. 3034259 13 Essai 1 Essai 2 Essai 3 Essai 4 X Watts + 700 Watts X Watts + 600 Watts X Watts + 500 Watts X Watts + 400 Watts aspect longueur aspect longueur aspect longueur aspect longueur de de de de soudure soudure soudure soudure S* non 95% non 95% non 90% non 90% conforme conforme conforme conforme P** conforme 100% conforme 100% conforme 100% conforme 100% Essai 5 Essai 6 Essai 7 Essai 8 X Watts + 300 Watts X Watts + 200 Watts X Watts + 100 Watts X Watts aspect longueur aspect longueur aspect longueur aspect longueur de de de de soudure soudure soudure soudure S* non 90% non 85% non 70% non 15% conforme conforme conforme conforme P** non 95% non 90% non 85% non 50% conforme conforme conforme conforme * S=Standard **P= poinçon pyramidal Tableau 3 5 REVENDICATIONS1. Pièce de connexion (8) pour connecter des électrodes (5) d'un générateur électrochimique (1) à une borne de sortie de courant (2) du générateur électrochimique, ladite pièce présentant une surface dont au moins une portion comprend une pluralité d'empreintes (9) espacées de façon régulière selon deux directions situées dans le plan défini par ladite surface. 2. Pièce de connexion selon la revendication 1, qui est une lamelle métallique présentant deux faces, la première face comportant la pluralité d'empreintes et la seconde face étant destinée à être soudée à la borne de sortie de courant. 3. Pièce de connexion selon la revendication 1 ou 2, dans laquelle les empreintes ont une section triangulaire, demi-sphérique, trapézoïdale, rectangulaire ou carré, pour une vue selon une coupe transversale de la pièce de connexion. 4. Pièce de connexion selon l'une des revendications 1 à 3, dans laquelle les empreintes ont une section triangulaire, pour une vue selon une coupe transversale de la pièce de connexion. 5. Pièce de connexion selon l'une des revendications précédentes, dans laquelle les empreintes sont espacées d'une même distance. 6. Pièce de connexion selon l'une des revendications précédentes, dans laquelle la profondeur des empreintes est supérieure ou égale à 50 um, de préférence supérieure ou égale à 100 um. 7. Pièce de connexion selon l'une des revendications précédentes, dans laquelle l'aire de chaque empreinte mesurée au niveau de surface de la pièce de connexion est supérieure à 10-2 mm2. 8. Pièce de connexion selon l'une des revendications précédentes, dans laquelle la pièce de connexion comprend du cuivre ou un alliage à base de cuivre. 3034259 15 9. Pièce de connexion selon l'une des revendications précédentes, dans laquelle la surface comprenant la pluralité d'empreintes a été obtenue par emboutissage. 5 10. Générateur électrochimique (1) comprenant la pièce de connexion (8) selon l'une des revendications précédentes. 11. Générateur électrochimique selon la revendication 10, comprenant une borne de sortie de courant (2) comprenant du cuivre ou un alliage à base de cuivre. 10 12. Générateur électrochimique selon l'une des revendications 10 à 11, de type lithium-ion. 13. Procédé de fabrication d'une connexion électrique entre : 15 - une pièce de connexion (8) et au moins un feuillard d'une électrode (5) d'un générateur électrochimique (1) et/ou - une pièce de connexion (8) et une borne de sortie de courant (2) du générateur électrochimique, ledit procédé comprenant les étapes de: a) mise à disposition d'une pièce de connexion, 20 b) création par emboutissage d'une pluralité d'empreintes sur au moins une portion d'une surface de la pièce de connexion, les empreintes étant espacées de façon régulière dans deux directions situées dans le plan défini par la surface ; c) mise en contact d'une surface de la pièce de connexion, opposée à la surface ayant subi l'emboutissage, avec une borne de sortie de courant du générateur électrochimique et/ou au 25 moins un feuillard d'une électrode du générateur électrochimique, d) émission d'un rayon laser dirigé sur la surface de la pièce de connexion ayant été emboutie. 14. Procédé selon la revendication 13, dans lequel: 30 - la pièce de connexion comprend du cuivre ou un alliage à base de cuivre ; - la borne de sortie de courant et/ou le feuillard de l'électrode comprend du cuivre ou un alliage à base de cuivre ; 3034259 16 - les empreintes sont de section triangulaire, pour une vue selon une coupe transversale de la pièce de connexion. 15. Procédé selon l'une des revendications 13 à 14, dans lequel l'aire de la portion 5 emboutie est supérieure ou égale à l'aire de la surface recevant le rayon laser à l'étape d).